FR 2717797 A1 19950929 FR 9403487 A 19940324 DERIVES DU 1,5-DIETHENYL-NAPHTALENE, LEUR PROCEDE DE FABRICATION, ET LEUR UTILISATION COMME PRECURSEURS D'AMORCEURS DIFONCTIONNELS EN POLYMERISATION ANIONIQUE. La présente invention porte sur de nouveaux dérivés du 1,5-diéthényl naphtalène, sur un procédé permettant de les préparer, ainsi que sur leur utilisation comme précurseurs d'amorceurs difonctionnels en polymérisation anionique, ces dérivés du naphtalène étant, à cette occasion, amenés à réagir avec un composé organique d'un métal alcalin. 10 Les composés organiques des métaux alcalins, comme les composés organo dilithio, sont particulièrement intéressants comme amorceurs difonctionnels en polymérisation anionique, car le mode opératoire à trois étapes, nécessaire dans la préparation de copolymères sequences de type ABA par15 un amorçage monofonctionnel, est réduit d'une étape par l'utilisation d'amorceurs difonctionnels. Ces derniers sont également importants en copolymérisation lorsque le second monomère est incapable de réamorcer la polymérisation du premier.20 De nombreux copolymères séquences ont été préparés avec des naphtalides de métaux alcalins comme amorceurs difonctionnels. Ces derniers ne sont efficaces que dans des milieux polaires, tels que le tétrahydrofuranne, pour la polymérisation de monomères diéniques notamment. Cependant,25 ils ne sont pas capables de fournir une microstructure polydiénique à teneur élevée en configuration 1,4 (cis ou trans). Toutes les fois qu'une microstructure spéciale, en général, une addition cis-l,4 pour les polydiènes, est souhaitée, la polymérisation anionique doit être conduite dans un solvant apolaire avec le métal alcalin, comme lithium, comme contre-ion. Malheureusement, probablement en raison de la formation d'associats, les composés organiques de métaux alcalins, comme les composés organo dilithio, ont35 une faible solubilité dans les solvants hydrocarbonés. Des essais d'augmentation de la solubilité par de très faibles quantités d'éther ou d'amines, ont montré que ces additifs affectent la microstructure du bloc diénique. L'inconvénient de la technique d'ensemencement est l'obtention d'un indice de dispersion élevé pour la séquence centrale. De nombreux composés ont à ce jour été étudiés comme pouvant être des amorceurs difonctionnels au lithium, solubles dans les solvants apolaires. On peut citer, entre autres, le brevet américain US-A-4 200 718, colonne 14, qui décrit le composé de formule: (O C - c C CH2 CH2 que l'on fait réagir avec le butyllithium secondaire pour obtenir le [2,7-naphtalènediylbis(3-méthyl-l-phényl15 pentylidène]bis(lithium), amorceur en polymérisation anionique du butadiène. Turgut Nugay & Savas Kuçukyavuz ont également décrit, dans Polym. International, 29, 195, 1992, la préparation du 1,5-diéthényl naphtalène, et sa réaction avec20 le sec.butyllithium dans le n-heptane, en l'absence de tout additif polaire, conduisant au 1,5-bis(1-lithio-3- méthylpentyl)naphtalène. Ce dernier a été facilement isolé et débarrassé des composés monofonctionnels solubles. I1 a été utilisé, à l'état dissous dans le benzène (solubilité: 3,2 x 10-2 mole/litre), comme amorceur dans la copolymérisation séquencée de l'isoprène et du styrène. On a cherché, cependant, à obtenir encore une meilleure solubilité dans les solvants apolaires et un meilleur contrôle du caractère difonctionnel de cet amorceur30 naphtalénique 1,5-disubstitué. A cet effet, il est proposé selon la présente invention, une nouvelle famille de dérivés du 1,5-diéthényl naphtalène répondant à cet objectif. La présente invention a donc d'abord pour objet un composé représenté par la formule (I): CH2 Il 1 C - R1 (I) R1 - C Il CH2 dans laquelle R1 représente un radical alkyle, linéaire, ramifié ou cyclique, ayant de 1 à 12 atomes de carbone, ou un radical aryle substitué ou non. Parmi les radicaux alkyle entrant dans la définition de R1, on peut citer plus particulièrement le radical méthyle, et parmi les radicaux aryle entrant dans la définition de R1, on peut citer plus particulièrement le radical phényle. La présente invention a également pour objet un procédé de préparation du composé (I) tel que défini ci- dessus, ce procédé étant caractérisé par le fait que: - dans une première étape, on fait réagir le composé de formule (II): CH3 I C = O o 1 CH3 avec un composé de formule (III): R1 - M (III) dans laquelle: - Ri est tel que défini ci-dessus; et - M désigne un métal alcalin ou -M'Hal (M' désignant un métal alcalino-terreux et Hal un halogène), en faisant suivre par une hydrolyse; pour obtenir un composé de formule (IV): CH3 HO - C - R X X0 (IV); et I R1 C - OH I CH3 - dans une deuxième étape, on conduit une déshydratation du composé de formule (IV), ce qui permet d'obtenir le produit attendu. A la première étape, pour l'addition du composé organométallique (III) sur le composé (II), on utilise les réactifs dans des quantités d'au moins 2 moles de composé (III) pour 1 mole de composé (II), de préférence avec un léger excès du composé (III) par rapport à la quantité stoechiométrique, et on conduit cette addition en milieu25 solvant aprotique (par exemple, tétrahydrofuranne, toluène, éther éthylique, benzène, éthylbenzène, cyclohexane, et leurs mélanges), la température étant ajustée suivant les réactifs mis en oeuvre, et la durée de la réaction étant de l'ordre de 6 à 24 heures. On fait suivre cette réaction par une hydrolyse dans des conditions de désactivation du produit réactionnel soit par le méthanol acidifié par l'acide acétique, soit par le mélange eau, glace, acide chlorhydrique. La déshydratation de la deuxième étape peut s'effectuer par exemple en milieu acide acétique/acide sulfurique concentré à reflux, la teneur en acide sulfurique par rapport à l'acide acétique étant notamment de 0,1 à 5% en poids, ou encore en milieu toluène-acide paratoluène sulfonique.5 La présente invention a également pour objet un amorceur difonctionnel consistant en le produit de réaction du composé de formule (I), tel que défini ci-dessus, avec un composé de formule (V): R2 - M" (V) dans laquelle: - M" représente un métal alcalin, comme le lithium ou le sodium; et - R2 est choisi dans le groupe constitué par les radicaux alkyle en C1-C6, cycloalkyle en C5-C12 et aromatiques, le composé (V) pouvant également être un polymère anionique comportant un carbanion terminal R2 et le contre-ion M", ledit amorceur difonctionnel étant représenté par la formule (VI) suivante: R2 - CH2 M" - C - R1 o R1 - C - M" CH2 - R2 R2 représente, de préférence, un groupe butyle secondaire. Dans le cas o M" représente Li et o le composé organolithien (V) est un polymère anionique - conduisant alors à un amorceur difonctionnel qui permet d'accéder à des polymères en étoile -, le carbanion polymère R2 peut être un carbanion de polymère vinylaromatique, comme le polystyrène et le poly(alpha-méthylstyrène), ou de polymère diénique, comme le polybutadiène et le polyisoprène. On conduit la synthèse de l'amorceur difonctionnel en faisant réagir les composés (I) et (V) dans des quantités d'au moins 2 moles de composé (V) pour 1 mole de composé (I), notamment avec un léger excès du composé (V) par rapport à la quantité stoechiométrique, en milieu solvant aprotique purifié (des exemples de solvants étant donnés ci-dessus avec référence à l'addition du composé organométallique (III) sur10 le composé (II)), la polymérisation ultérieure étant conduite par introduction directe des monomères dans le milieu réactionnel. Un léger excès de composé (V) permet de désactiver les impuretés résiduelles protiques du milieu réactionnel.15 La présente invention a également pour objet un procédé pour la polymérisation anionique d'au moins un monomère polymérisable avec un composé d'un métal alcalin comme amorceur, caractérisé par le fait que l'on utilise, comme amorceur, l'amorceur difonctionnel tel que défini ci-20 dessus. Comme monomère polymérisable, on peut citer les monomères diéniques, vinylaromatiques et (méth)acryliques. L'expression "monomèrediénique", telle qu'employée dans la présente description, désigne un diène choisi parmi les diènes conjugués linéaires ou cycliques, contenant de 1 à 20 atomes de carbone. Des exemples non limitatifs comprennent le butadiène, l'isoprène, le 1,3-pentadiène, le cyclopentadiène et le 6,7,8,9- tétrahydroindène. Les monomères préférés sont le butadiène et l'isoprène.30 Les monomères "vinylaromatiques", tels qu'utilisés dans la présente invention, signifient des monomères aromatiques à insaturation éthylénique. Des exemples non limitatifs sont le styrène, le vinyltoluene, l'alphaméthylstyrène, le 4-méthyl-styrène, le 3-méthyl-35 styrène, le 4-éthyl-styrène, le 3,4- diméthyl-styrène, le 3-tert.-butyl-styrène, le 2-vinyl-naphtalène. On peut mettre en oeuvre des dérivés hydroxylés du styrène, comme le 4- méthoxy-styrène, le 2-hydroxyméthyl-styrène et le 4-éthoxy- styrene, a la condition que la fonction OH- soit protégée. Le monomère préféré est le styrène. Le terme "monomère (méth)acrylique", tel qu'employé dans la présente description, signifie un monomère choisi parmi les (méth)acrylates de formule respectivement: CH3 I CH2=C-C-O-Re et CH2=CH-C-O-Re il il O 0 dans laquelle Re est choisi parmi les radicaux alkyle en C1-C18, linéaires ou ramifiés, primaires, secondaires ou tertiaires, cycloalkyle en C5-C18, (alcoxy en C1-C18)-alkyle15 en C1-C18, (alkylthio en C1-C18)-alkyle en C1-C18, aryle et aralkyle, ces radicaux étant éventuellement substitués par au moins un atome d'halogène et/ou au moins un groupe hydroxyle après protection de ce groupe hydroxyle, les groupes alkyle ci-dessus étant linéaires ou ramifiés, les (méth)acrylates de20 glycidyle, de norbornyle, d'isonorbornyle, les di-(alkyl en c1-c18)-(méth)acrylamides. Comme exemples de méthacrylates de la formule ci- dessus, on peut citer les méthacrylates de méthyle, d'éthyle, de 2,2,2-trifluoroéthyle, de n-propyle, d'isopropyle, de25 n-butyle, de sec.-butyle, de tert.- butyle, de n-amyle, d'i-amyle, de n-hexyle, de 2-éthylhexyle, de cyclohexyle, d'octyle, d'i-octyle, de nonyle, de décyle, de lauryle, de stéaryle, de phényle, de benzyle. Le monomère méthacrylique préféré est le méthacrylate de méthyle.30 Comme exemples d'acrylates de la formule ci-dessus, on peut citer les acrylates de méthyle, d'éthyle, de n-propyle, d'isopropyle, de n-butyle, de sec.-butyle, de tert.-butyle, d'hexyle, de 2-éthylhexyle, d'isooctyle, de 3,3,5- triméthylhexyle, de nonyle, d'isodécyle, de lauryle, d'octadécyle, de cyclohexyle, de phényle, de méthoxyméthyle, de méthoxyéthyle, d'éthoxyméthyle et d'éthoxyéthyle. De manière générale, dans une étape faisant suite à la préparation d'une séquence polymère vivante dans le cas o celle-ci est formée à partir d'au moins un monomère vinylaromatique et/ou diénique, on peut faire réagir cette5 dernière avec au moins un autre monomèreo (vinylaromatique, (méth)acrylique ou diénique), le cas échéant en présence d'un ligand, pour obtenir un copolymère triséquencé. Ce ligand peut être choisi parmi, d'une part, les sels minéraux de métaux alcalins ou alcalino-terreux, par exemple les10 chlorures, fluorures, bromures, iodures, borures, et, d'autre part, les sels organiques de métaux alcalins, par exemple les alcoolates. On peut citer en particulier la polymérisation anionique d'au moins un monomère diénique en présence d'un solvant apolaire, comme, par exemple, le toluène, le benzène, l'éthylbenzène et leurs mélanges, le cas échéant avec une quantité mineure du cyclohexane. Dans une étape faisant suite à la préparation de la séquence polydiénique vivante, on peut faire réagir cette dernière avec au moins un monomère20 vinylaromatique ou (méth)acrylique, le cas échéant, en présence d'un ligand tel que, par exemple, celui décrit dans la demande de brevet français ne 92-14318, pour obtenir un copolymère triséquencé. On peut également citer l'obtention de copolymères triséquencés poly(méthacrylate de méthyle) - polymère vinylaromatique ou polymère diénique - poly(méthacrylate de méthyle). De façon générale, la polymérisation d'un monomère diénique a lieu entre -80 C et +100 C, et, de préférence, entre -70 C et +70 C, et la polymérisation d'un monomère (méth)acrylique a lieu entre -80 C et +60 C et, de préférence, entre -70 C et +20 C, et la polymérisation d'un monomère vinylaromatique, entre -80 C et +100 C, de préférence, entre -70 C et +70 C.35 La polymérisation d'un monomère diénique est généralement conduite pendant un laps de temps de 0,5 heure à 24 heures, celle d'un monomère (méth)acrylique pendant un laps de temps inférieur à 1 heure, et celle d'un monomère vinylaromatique entre 0,5 et 24 heures. Les composés protoniques ajoutés en fin de polymérisation pour désactiver les sites actifs des polymères peuvent être choisis notamment parmi l'eau, les alcools, les acides: on utilise particulièrement le méthanol acidifié. On peut ultérieurement réduire au moins partiellement l'insaturation résiduelle des séquences polydiène par des techniques d'hydrogénation usuelles afin10 d'améliorer ses propriétés, notamment la stabilité à la lumière ultraviolette. Les (co)polymères et copolymères triséquencés tels qu'obtenus avec utilisation de l'amorceur difonctionnel de l'invention ont des applications bien connues en tant15 qu'élastomères, élastomères thermoplastiques, agents de compatibilisation, etc. Comme matériaux thermoformables, ils peuvent être traités par des procédés tels que le moulage par extrusion et injection pour obtenir des articles comme fibres, revêtements, chaussures. Les copolymères séquences20 précités pour lesquels le monomère méthacrylique est le méthacrylate de méthyle, ayant une bonne tenue à la chaleur, sont utiles comme adhésifs sensibles à la pression et comme agents améliorant la résistance au choc et la tenue thermique des polymères, comme décrit dans la demande de brevet25 français n 92-14318. Les exemples suivants illustrent l'invention sans en limiter la portée. Dans ces exemples, les pourcentages sont en poids, sauf indication contraire, et les abréviations suivantes ont été utilisées:30 DAN = 1, 5-diacétyl-naphtalène PhLi = phényllithium BPEN = 1,5-bis(aphényléthényl)naphtalène BPHEN = 1,5-bis(1-phényl-l-hydroxyéthyl)naphtalène BMEN = 1,5-bis(a-méthyléthényl)naphtalène35 BMHEN = 1,5-bis(1-méthyl-l-hydroxy-éthyl)naphtalène St = styrène BD = butadiène sec.-BuLi = sec.-butyllithium THF = tétrahydrofuranne SBS = copolymère triséquencé styrène-butadiène-styrène. Exemple 1: Préparation du BPEN. CH3 CH3 CH2 C -O HO-C C PhLi - H20 puis H+ C-O O -C-OH O C I2 - CH3 CH3 CH2 DAN BPHEN BPEN On a préparé du DAN comme décrit par Stephan, R. dans Chem. Ber., 909 (1957) 296, par action du chlorure d'acétyle sur le naphtalène en présence de trichlorure d'aluminium. Le produit a été cristallisé dans de l'alcool éthylique (rendement: 35%), avec un point de fusion de 131,9 C. A l'étape suivante, 5 g (24 mmoles) de DAN ont été dissous dans 50 ml de THF sec et stockés dans une ampoule, sous atmosphère d'azote. Par ailleurs, 200 ml de THF ont été cryodistillés dans un réacteur ayant une capacité de 500 ml, puis 50 mmoles de PhLi (solution 2M dans un mélange benzène/éther) ont été transférées dans le réacteur par30 l'intermédiaire d'une seringue. On a fait suivre par l'addition, dans le milieu réactionnel, à 5'C, de la solution de DAN dans le THF. La solution est d'abord devenue vert foncé, puis une couleur brique est apparue (réaction hétérogène). La réaction a été conduite pendant 24 heures,35 et stoppée par ajout de méthanol comprenant 2,8 ml d'acide acétique. il Le précipité blanc de sel de Li de l'acide acétique a été filtré. Une solution jaune clair a ensuite été séparée, et le solvant a été évaporé à l'évaporateur rotatif. Le produit restant était un mélange de composés cristallins5 et huileux, qui ont été identifiés en RMNo1H et FTIR, comme étant du BPHEN, un dérivé du naphtalène comprenant des groupes 1-hydroxy-éthyle et éthényle, et un peu de DPEN. Ce mélange a ensuite été dissous dans 70 ml d'acide acétique chauffé à la température de reflux; 0,1 ml d'H2S04 concentré10 a été ajouté au compte- gouttes. La solution a été refroidie, et un produit cristallin de couleur jaune très pâle a été séparé, lavé avec de l'acide acétique froid, et séché. La partie restante du produit a été obtenue après évaporation d'l/3 du solvant. Au total, 3,1 g (39% par rapport au DAN)15 de BPEN ont été obtenus, p.f. : 184*C. RMN 1H 200 MHz (CDCl3) 6 7,80-7,27 (16 H, aromatique), ,99 (double, 1 H, =CH2), ,40 (double, 1H, =CH2). Exemple 2: Synthèse du BMEN. CH3 CH3 CH2 I I I C-O HO-C-CH3 C-CH3 "MgCH3Br - H20 > > ( C-O CH3-C-OH CH3-C I I I CH3 CH3 CH2 DAN BMHEN BMEN 3 g de DAN (14,2 mmoles) ont été dissous dans ml d'un mélange de toluène/éther diéthylique (1:1, v/v). Le réacteur a été purgé à l'azote sec, et 12 ml de bromure de méthyl magnésium (en excès, solution 3 M dans l'éther diéthylique) ont été ajoutés goutte à goutte par l'intermédiaire d'une seringue. Un précipité jaune s'est5 formé immédiatement. Le milieu réactionnel a été chauffé au reflux, et la réaction a été conduite pendant 24 heures. Le produit a ensuite été versé sur 200 g d'un mélange eau-glace, qui comprenait 20 ml d'HC1; un précipité blanc s'est formé. Le solide a été filtré (au-dessus de 90%10 de conversion), et caractérisé par RMN 1H et FTIR, ce qui a montré la formation de BMHEN. 6,4 g de BMHEN ont été dissous dans l'acide acétique et chauffés à la température de reflux. 0,1 ml d'H2SO4 concentré a été ajouté. La solution a été refroidie15 et filtrée. Un solide de couleur rouge a été lavé avec de l'acide acétique froid. Le rendement en BMEN était de 8%. RMN 1H 200 MHz (CDC13) 6 7,81-7,26 (6 H, aromatique), ,99 (double, 1 H, =CH2), 5,40 (double, 1H, =CH2). ExemDle 3: BD St BPEN + sec.BuLi À> Li+ -PBD- Li+ > Li+ -(PSt-PBD-PSt)Li+ On engage 0,1 g (3 x 10-4 mole) de BPEN dans un réacteur de polymérisation, préalablement séché sous vide pendant 5 heures. Par cryodistillation, on rajoute 500 ml de toluène purifié et séché. Pour solubiliser le BPEN dans le toluène, la température est remontée de -70'C à 0'C. En opérant sous atmosphère inerte d'azote et d'argon, on rajoute quelques gouttes d'une solution de sec.-BuLi au mélange réactionnel jusqu'à persistance d'une légère coloration verte. Cette opération est destinée à éliminer les impuretés résiduelles. A cette température de OC, on additionne ensuite 0,45 ml d'une solution 1,4 molaire de sec.BuLi (soit 6,3 x 10-4 mole) au mélange réactionnel,- lequel se colore alors immédiatement en vert foncé. A ce stade, on observe la formation ni de précipité, ni de dispersion colloïdale, et ceci pendant un stockage de plusieurs heures. Ceci constitue une preuve que l'amorceur est soluble dans le toluène à 0 C.10 On cryodistille ensuite 28,5 g (0, 53 mole) de butadiène dans le réacteur à -40"C. Après cette addition de butadiène, on porte la température tout d'abord à 0C, o l'on note l'apparition d'un précipité, puis à +30 C, température à laquelle ce précipité se solubilise. La15 réaction se déroule ensuite pendant 24 heures à + 30 C. Un échantillon du polybutadiène formé à ce stade est prélevé et analysé par RMN et GPC. Les caractéristiques sont les suivantes: Mn = 99 000 Structure 1-4 = 91,5% La masse molaire calculée proche de la masse théorique (Mn théorique = 95 000) confirme la meilleure solubilité et le meilleur contrôle du caractère difonctionnel25 de l'amorceur. Au milieu réactionnel qui est devenu visqueux, on ajoute 10 g (0,096 mole) de styrène préalablement purifié. On note l'apparition d'une coloration orangée caractéristique des anions polystyryle. La réaction est poursuivie pendant30 24 heures à la température ambiante, avant désactivation par du méthanol. Le copolymère SBS, récupéré par précipitation dans le méthanol, filtration et séchage, est ensuite analysé par RMN et GPC. Les caractéristiques du copolymère SBS sont les suivantes: - teneur en PBD: 69% en masse - teneur en PSt: 31% en masse Mn = 143 000 (valeur déterminée d'après la Mn de la séquence PBD et la composition obtenue par RMN). indice de polydispersité = 1,50. Exemple 4 BD St BPEN + sec.BuLi > Li+ -PBD- Li+ > Li+ -(PSt- PBD-PSt)- Li+ On procède comme dans l'Exemple 3, en engageant 0,2 g de BPEN (6 x 10-4 mole) et 0,90 ml (12,6 x 10-4 mole) de sec.-BuLi. Les proportions de butadiène et de styrène sont les mêmes que celles indiquées dans l'Exemple 3. La séquence de polybutadiène PBD obtenue dans ces conditions a une valeur de Mn de 47 600 et une teneur en structure 1-4 de 92,9%. L'excellente correspondance entre la masse molaire calculée et la masse molaire théorique (Mn théorique = 47 500) confirme la meilleure solubilité et le caractère difonctionnel de l'amorceur. Les caractéristiques du copolymère SBS obtenu sont les suivantes: - teneur en polybutadiène: 71% en masse teneur en polystyrène: 29% en masse - Mn: 67 400 - Indice de polydispersité = 1,40. Exemple 5 BD St BMEN + sec.BuLi > Li+ -PBD- Li+ > Li+ -(PSt- PBD-PSt)- Li+ On procède comme dans l'Exemple 3, en engageant 0,127 g (6,1 x 10-4 mole) de BMEN et 0,90 ml (12,6 x 10-4 mole) de sec.-BuLi. On engage tout d'abord 24,5 g (0,45 mole) de butadiène qu'on polymérise comme indiqué à l'Exemple 3. La séquence polybutadiène obtenue dans ces conditions a une valeur de Mn de 41 000, un indice de polydispersité de 1,20, et une teneur en structure 1-4 de 92%5 On poursuit la polymérisation comme indiqué pour l'exemple 3, en rajoutant au système 10 g de styrène, soit de 0,096 mole. En fin de polymérisation, on récupère un copolymère séquence SBS de masse moléculaire Mn = 59 000, et dont la teneur en polybutadiène, déterminée par RMN du proton (1H RMN), représente 70% en masse. REVENDICATIONS i - Composé représenté par la formule (I) CH2 Il 1 C - R R1 - C l CH2 dans laquelle R1 représente un radical alkyle, linéaire, ramifié ou cyclique, ayant de 1 à 12 atomes de carbone, ou un radical aryle substitué ou non.15 2 - Composé selon la revendication 1, caractérisé par le fait que Ri représente un radical méthyle. 3 - Composé selon la revendication 1, caractérisé par le fait que Ri représente un radical phényle. 4 - Procédé de préparation du composé de formule (I), tel que défini à l'une des revendications 1 à 3, caractérisé par le fait que: - dans une première étape, on fait réagir le composé de formule (II): CH3 C = 0 C = O I CH3 avec un composé de formule (III): R1 - M (III) dans laquelle: - R1 est tel que défini à la revendication 1; et - M désigne un métal alcalin ou -M'Hal (M' désignant un métal alcalinoterreux et Hal un halogène), en faisant suivre par une hydrolyse. pour obtenir un composé de formule (IV): CH3 HO - C - R1 R1 - C - OH I CH3 - dans une deuxième étape, on conduit une déshydratation du composé de formule (IV), ce qui permet d'obtenir le produit attendu. - Procédé selon la revendication 4, caractérisé par le fait qu'à la première étape, pour l'addition du composé organométallique (III) sur le composé (II), on utilise les réactifs dans des quantités d'au moins 2 moles de composé (III) pour 1 mole du composé (II), et on conduit ladite addition en milieu solvant aprotique, la température25 étant ajustée suivant les réactifs mis en oeuvre, et la durée de la réaction étant de l'ordre de 6 à 24 heures. 6 - Procédé selon la revendication 4, caractérisé par le fait que l'on conduit l'hydrolyse dans des conditions de désactivation du produit d'addition du composé (III) sur30 le composé (II), soit par le méthanol acidifié par l'acide acétique, soit par le mélange eau, glace, acide chlorhydrique. 7 - Procédé selon la revendication 4, caractérisé par le fait qu'à la deuxième étape, on conduit la déshydratation en milieu acide acétique/acide sulfurique concentré à reflux, la teneur en acide sulfurique par rapport à l'acide acétique étant notamment de 0,1 à 5% en poids, ou encore en milieu toluène-acide paratoluène sulfonique. 8 - Amorceur difonctionnel en polymérisation anionique consistant en le produit de réaction du composé de formule (I), tel que défini à l'une des revendications 1 à 3, avec un composé de formule (V): R2 - M" (V) dans laquelle: - M" représente un métal alcalin; et - R2 est choisi dans le groupe constitué par les radicaux alkyle en C1-C6, cycloalkyle en C5-C12 et aromatiques, le composé (V) pouvant également être un polymère anionique comportant un carbanion terminal R2 et le contre-ion M".15 9 Amorceur difonctionnel selon la revendication 8, caractérisé par le fait que M" représente le lithium. - Amorceur difonctionnel selon l'une des revendications 8 et 9, caractérisé par le fait que R2 représente un groupe butyle secondaire. 11 - Amorceur difonctionnel selon la revendication 8, caractérisé par le fait que M" représente Li et R2 représente un carbanion terminal d'un polymère organolithien, qui est un carbanion d'un polymère vinylaromatique ou diénique.25 12 - Procédé pour la polymérisation anionique d'au moins un monomère polymérisable avec un composé d'un métal alcalin comme amorceur, caractérisé par le fait que l'on utilise, comme amorceur, l'amorceur difonctionnel tel que défini à l'une des revendications 8 à 11.30 13 - Procédé selon la revendication 12, caractérisé par le fait qu'on utilise, comme monomères polymérisables, les monomères diéniques, vinylaromatiques et (méth)acryliques. 14 - Procédé selon la revendication 13, caractérisé par le fait que l'on conduit la polymérisation anionique d'au moins un monomère diénique comme le butadiène et l'isoprène, en présence d'un solvant apolaire.5 15 Procédé selon la revendication 14, caractérisé par le fait que l'on utilise un solvant apolaire choisi notamment parmi le toluène, le benzène, l'éthylbenzène et leurs mélanges, le cas échéant avec une quantité mineure de cyclohexane.10 16 - Procédé selon l'une des revendications 12 à , caractérisé par le fait que, dans une étape ultérieure, on fait réagir la séquence vivante, dans le cas o celle-ci est formée à partir d'au moins un monomère vinylaromatique et/ou diénique, avec au moins un autre monomère, le cas15 échéant en présence d'un ligand, pour obtenir un copolymère triséquencé. 17 - Procédé selon la revendication 16, caractérisé par le fait qu'il conduit à un copolymère triséquencé polymère vinylaromatique - polymère diénique - polymère20 vinylaromatique, poly(méthacrylate de méthyle) polymère vinylaromatique ou polymère diénique - poly(méthacrylate de méthyle). 18 - Procédé selon l'une des revendications 13 à 17, caractérisé par le fait que la polymérisation d'un monomère diénique a lieu entre -80'C et +0lOC, et, de préférence, entre - 70'C et +70'C, la polymérisation d'un monomère (méth)acrylique a lieu entre -80'C et +60'C et, de préférence, entre -70 C et +20 C, et la polymérisation d'un monomère vinylaromatique, entre -80'C et +100'C, de30 préférence, entre -70 C et + 70"C. 19 - Procédé selon l'une des revendications 13 à 18, caractérisé par le fait que la polymérisation d'un monomère diénique est conduite pendant un laps de temps de 0,5 heure à 24 heures, celle d'un monomère (méth)acrylique pendant un laps de temps inférieur à 1 heure, et celle d'un monomère vinylaromatique entre 0,5 et 24 heures. - Utilisation des (co)polymères et copolymères triséquencés obtenus par un procédé tel que défini à l'une des revendications 12 à 19, comme élastomères, élastomères thermoplastiques, agents de compatibilisation, comme5 matériaux thermoformables pouvant être:traités par des procédés tels que le moulage par extrusion et injection, ou pour les copolymères séquences pour lesquels le monomère méthacrylique est le méthacrylate de méthyle, comme adhésifs sensibles à la pression et comme agents améliorant la10 résistance au choc et la tenue thermique des polymères.